REVENDICATIONS 1. Un procédé de fabrication d'une meule (50) qui comprend un corps de noyau cylindrique (14) et une pluralité de particules abrasives segmentées partiellement cylindriques (52) collées à une surface périphérique extérieure dudit corps de noyau cylindrique, caractérisé en ce qu'il comprend : une étape de formage (SI) destinée à former un précurseur cru partiellement cylindrique (54) pour chacune des particules abrasives segmentées partiellement cylindriques ; et une étape de cuisson (S2) destinée à réaliser la cuisson dudit précurseur cru partiellement cylindrique pour préparer chacune desdites particules abrasives segmentées partiellement cylindriques, à l'aide d'un élément formant support (58) qui possède une surface partiellement cylindrique (58t), dans lequel ledit précurseur cru partiellement cylindrique est soumis à cuisson, tout en étant supporté par ledit élément formant support de telle manière que ledit précurseur cru partiellement cylindrique soit maintenu en contact au niveau d'une surface partiellement cylindrique de celui-ci avec ladite surface partiellement cylindrique dudit élément formant support, et dans lequel ledit élément formant support est composé d'un matériau possédant un coefficient de dilatation thermique qui est différent d'un coefficient de dilatation thermique desdites chacune des particules abrasives segmentées partiellement cylindriques. 2. Un procédé selon la revendication 1, caractérisé en ce que ledit coefficient de dilatation thermique dudit matériau dudit élément formant support (58) est différent dudit coefficient de dilatation thermique desdites chacune des particules abrasives segmentées partiellement cylindriques (52) d'une quantité suffisamment grande pour empêcher ledit précurseur cru partiellement cylindrique d'adhérer au dit élément formant support. 3. Un procédé selon la revendication 1, caractérisé en ce que ledit coefficient de dilatation thermique dudit matériau dudit élément formant support (58) est supérieur au dit coefficient de dilatation thermique desdites chacune des particules abrasives segmentées partiellement cylindriques (52) d'une quantité suffisamment grande pour empêcher ledit précurseur cru partiellement cylindrique d'adhérer au dit élément formant support. 4. Un procédé selon l'une quelconque des revendications 1 à 3, caractérisé en ce que chacune des particules abrasives segmentées partiellement cylindriques (52) s'étend sur une longueur axiale de ladite meule (50). 5. Un procédé selon l'une quelconque des revendications 1 à 4, caractérisé en ce que chacune des particules abrasives segmentées partiellement cylindriques (52) comprend une couche abrasive (52b) possédant une structure abrasive vitrifiée dans laquelle des grains abrasifs de diamant sont maintenus ensemble par une liaison vitrifiée. 6. Un procédé selon l'une quelconque des revendications 1 à 4, caractérisé en ce que chacune des particules abrasives segmentées partiellement cylindriques (52) comprend une couche abrasive (52b) possédant une structure abrasive vitrifiée dans laquelle des grains abrasifs de nitrures de bore cubique sont maintenus ensemble par une liaison vitrifiée. 7. Un procédé selon l'une quelconque des revendications 1 à 6, caractérisé en ce que ledit matériau dudit élément formant support (58) est de l'alumine. 8. Un procédé selon l'une quelconque des revendications 1 à 7, comprenant en outre : une étape de collage (P3) destinée à coller lesdites particules abrasives segmentées à ladite surface périphérique extérieure dudit corps de noyau cylindrique avec un adhésif interposé entre elles, en forçant chacune desdites particules abrasives segmentées contre ladite surface périphérique extérieure dudit corps de noyau cylindrique, de telle manière à ce qu'une force agissant sur ladite surface périphérique extérieure dudit corps de noyau cylindrique soit répartie de manière égale dans une direction axiale dudit corps de noyau cylindrique alors que ledit adhésif est en cours de durcissement. 9. Un procédé de fabrication d'une meule (50) qui comprend un corps de noyau cylindrique (14) et une pluralité de particules abrasives segmentées partiellement cylindriques (52) collées à une surface périphérique extérieure dudit corps de noyau cylindrique, caractérisé en ce qu'il comprend : une étape de collage (P3) destinée à coller lesdites particules abrasives segmentées à ladite surface périphérique extérieure dudit corps de noyau cylindrique avec un adhésif interposée entre elles, en forçant chacune desdites particules abrasives segmentées contre ladite surface périphérique extérieure dudit corps de noyau cylindrique, de telle manière à ce qu'une force agissant sur ladite surface périphérique extérieure dudit corps de noyau cylindrique soit répartie de manière égale dans une direction axiale dudit corps de noyau cylindrique alors que ledit adhésif est en cours de durcissement. 10. Un procédé selon la revendication 9, caractérisé en ce que chacune desdites particules abrasives segmentées (52) est forcée contre ladite surface périphérique extérieure dudit corps de noyau cylindrique (14), à l'aide d'un élément formant maintien (70) qui comprend une partie de corps principal (70a) et une partie élastique (70b), et caractérisé en ceque ledit élément formant maintien est amené en contact au niveau de ladite partie élastique avec chacune desdites particules abrasives segmentées et est déplacé afin de forcer chacune desdites particules abrasives segmentées contre ladite surface périphérique extérieure dudit corps de noyau cylindrique. 11. Un procédé selon la revendication 9 ou 10, caractérisé en ce que chacune desdites particules abrasives segmentées (52) s'étend sur une longueur axiale de ladite meule (50). 12. Un procédé selon l'une quelconque des revendications 9 à 11 caractérisé par chacune desdites particules abrasives segmentées (52) comprend une couche abrasive (52b) possédant une structure abrasive vitrifiée dans laquelle des grains abrasifs de diamant sont maintenus ensemble par une liaison vitrifiée. 13. Un procédé selon l'une quelconque des revendications 9 à 11 caractérisé par chacune desdites particules abrasives segmentées (52) comprend une couche abrasive (52b) possédant une structure abrasive vitrifiée dans laquelle des grains abrasifs de nitrures de bore cubique sont maintenus ensemble par une liaison vitrifiée.